(57)【要約】【課題】製造工程も簡易で接着性も安定した、軽量な積層板を得る。【解決手段】単板積層材１５、合板２６等の積層板は、一方の板面が平坦面、他方の板面は複数本の凹凸部が延びた凹凸面である平坦・凹凸面ベニヤ単板１４を複数枚用い、隣接するベニヤ単板の平坦面と凹凸面とを互に向かい合わせて接着してなる。【選択図】図１１
2011037080.tif 000002
【特許請求の範囲】
【請求項１】
少なくとも、削成される原木の回転軸方向へ移送機構によって移送される２つの鉋台と、それぞれの鉋台に取付けられた切削用刃物とからなり、前記移送機構を、２つの切削用刃物により各別に削成するベニヤ単板の単板厚の合計の距離移送させることによって、２つの切削用刃物により同一又は異なる単板厚の帯状のベニヤ単板を同時に削成するベニヤレースであって、
前記切削用刃物の一つを刃先が長手方向に直線状に形成される直線状切削用刃物に、もう一つを、刃物の厚み方向に凹凸状に形成された凹刃と凸刃とを刃物の長手方向に交互に配置し且つ各凹刃と凸刃の刃先が前記長手方向に凹凸状に形成される凹凸状切削用刃物とし、更に当該凹凸状刃先の起伏幅が凹刃、凸刃とも同一で且つ両起伏幅の合計が前記ベニヤ単板の単板厚よりも小さいことを特徴とするベニヤレース。
【請求項２】
前記請求項１記載のベニヤレースを用いて、削成される原木から、一方の板面が平坦面、他方の板面は削成方向に複数本の凹凸部が延びた凹凸面である帯状のベニヤ単板を製造する平坦・凹凸面帯状ベニヤ単板の製造方法。
【請求項３】
前記請求項２記載の帯状ベニヤ単板を所定長さに切断して、一方の板面が平坦面、他方の板面は凹凸面であるベニヤ単板を製造する平坦・凹凸面ベニヤ単板の製造方法。
【請求項４】
前記請求項３記載の平坦・凹凸面ベニヤ単板の製造方法によって製造された平坦・凹凸面ベニヤ単板。
【請求項５】
前記請求項４記載の平坦・凹凸面ベニヤ単板を複数枚用いて積層板を製造するにあたり、積層板を構成する少なくとも２枚の平坦・凹凸面ベニヤ単板を、一方のベニヤ単板の平坦面と他方のベニヤ単板の凹凸面とを互に向い合わせて接着することを特徴とする積層板の製造方法。
【請求項６】
前記請求項５記載の積層板の製造方法において、接着する任意の１枚の平坦・凹凸面ベニヤ単板の凹凸面に、両板面が平坦面である板状体のいずれかの平坦面を接着することによって、積層板の表裏両面に平坦面が表われるよう複数のベニヤ単板を積層接着したことを特徴とする積層板の製造方法。
【請求項７】
前記請求項５記載の積層板の製造方法において、接着する任意の２枚の平坦・凹凸面ベニヤ単板を、一方のベニヤ単板の凹凸面と他方のベニヤ単板の凹凸面とを互に向い合わせて接着することによって、積層板の表裏両面に平坦面が表われるよう複数の平坦・凹凸面ベニヤ単板を積層接着したことを特徴とする積層板の製造方法。
【請求項８】
前記請求項６又は請求項７記載の積層板の製造方法において、少なくとも接着する任意の２枚の平坦・凹凸面ベニヤ単板の繊維方向を互に同一にして接着する単板積層材の製造方法。
【請求項９】
前記請求項８記載の単板積層材の製造方法によって製造された単板積層材。
【請求項１０】
前記請求項９記載の単板積層材において、単板積層材を構成する両最外層のベニヤ単板が交走木理をほぼ同一部位に揃えた対のベニヤ単板であることを特徴とする単板積層材。
【請求項１１】
前記請求項６又は請求項７記載の積層板の製造方法において、少なくとも接着する任意の２枚の平坦・凹凸面ベニヤ単板の繊維方向を互に直交させて接着する合板の製造方法。
【請求項１２】
前記請求項１１記載の合板の製造方法によって製造された合板。
【請求項１３】
前記請求項１２記載の合板において、合板を構成する両最外層のベニヤ単板が交走木理をほぼ同一部位に揃えた対のベニヤ単板であることを特徴とする合板。
【発明の詳細な説明】
【技術分野】
【０００１】
この発明は、ベニヤレース、当該ベニヤレースによって削成されたベニヤ単板を用いて積層板を製造する積層板の製造方法及び積層板に関する。
【背景技術】
【０００２】
循環可能な資源である木材を永続的に効率よく利用しようとしていく中で、ベニヤレースで旋削されたベニヤ単板を積層接着してつくる単板積層材（LVL）や合板等の積層板は、低質な原木からも安定した完成品ができる優秀な製品である。ここで単板積層材（LVL）とは接着するベニヤ単板の繊維方向が同方向であるもの、合板とはその繊維方向が直交しているものをいい、積層板はその両者を含む意である。
従来ベニヤレースは、刃先が長手方向に直線状に形成される直線状切削用刃物（以下「直線状刃物」という）を鉋台に取付け、原木を回転駆動するのと同時に刃物を原木に当接させながら前記鉋台を原木の回転軸方向へ移送機構によって移送させることにより、ベニヤ単板（以下「単板」という）を旋削している。そのため削成された単板の表面及び裏面は平坦な面を成し、複数枚の単板を積層接着した積層板は、単板の平坦な面同士を互に向い合わせて接着するため、接着層に隙間がなく、その積層板の木材密度は原木とほぼ変わりないものであった。
従って、従来ベニヤレースで旋削した単板から製造された積層板では、木材の強度や防音、断熱性などの性能を発揮させるため、ある特定の厚みを必要とする場合には、製品が重量化してしまうことが問題となっていた。
【０００３】
そこで本出願人は、先に特許文献１に開示する如く、従来のベニヤレースの直線状刃物の代わりに、削成される単板の厚さ方向に対して所定の間隔をおくように相対して厚さ方向と直交する方向へ互い違い状に連続する凹刃および凸刃を有した凹凸状切削用刃物（以下「凹凸状刃物」という）を鉋台に取付けて、表面及び裏面に溝部が互い違い状に現れる所定厚さの単板（以下この単板を「凹凸単板」という）を削成した後、これらの複数枚の凹凸単板を互いに繊維方向が平行となる方向で凸部と凸部が対向して一致するように積層接着して単板積層材を製造する方法、あるいは繊維方向が直交する方向で積層接着して合板を製造する方法を提案した。
この発明により単板の削成工程において、削成と同時に溝部を単板の表面及び裏面に形成することができるため、溝部の作成工程を増すことはなく効率性がよい。又かかる凹凸単板を用いて合板や単板積層材を製造することによって、内部に空隙を構成することができ、合板や単板積層材を軽量化できるという成果を挙げた。
【先行技術文献】
【特許文献】
【０００４】
【特許文献１】特開平６−１５６１２号公報
【特許文献２】特開平２−２２０８０５号公報
【発明の概要】
【発明が解決しようとする課題】
【０００５】
しかしながら、特許文献１の発明は、軽量化された合板や単板積層材を効率よく製造するという十分な効果を上げたが、その製造工程に於いては以下に記述するいくつかの問題を引き起こしている。
単板積層材の製造においては、複数枚の凹凸単板の繊維方向を互に一致させると共に、向い合う単板の凸部の位置を一致させるように積層しなければならないが、乾燥前に削成し形成した凸部同士の間隔が、各単板の乾燥収縮による収縮量の差異によって乾燥後においては異なってしまい、向い合う凸部の位置がずれるという問題が発生している。
詳述すると、原木からの凹凸単板を旋削する工程においては、乾燥の効率性と単板の切削性を考慮し、６０％から２００％の高含水率の原木から単板を旋削すると同時に、表面及び裏面の凹凸部を形成している。つまり、凹凸単板の凹凸部の寸法は、高含水率の状態で決められている。一方、単板の接着の工程に於いては、十分な接着力を得るために含水率を所定値になるまで下げた低含水率の単板を用いている。そのため、旋削工程から接着工程に至るまでに単板を乾燥する工程が設けられている。
【０００６】
このように単板を乾燥させることは接着性能のためだけではなく、製品の軽量化はもとより、製品後の変色や腐朽の防止、更には収縮や変形の防止などの効果があり、単板を加工する上で重要な工程とされている。
一般に木材の乾燥による収縮率は、樹種によって異なるが、例えばスギの場合は、接線方向（円周方向）６．６％、半径方向（放射方向）２．７％、繊維方向０．２％と言われている。しかし、この収縮率は成熟材の正常な部分（以下正常材とする）の値であり、樹木の髄を中心としたある一定の大きさ（スギでは直径１５ｃｍ程といわれている）の部分は未成熟材と呼ばれ、接線方向（円周方向）の収縮率は小さいが、繊維方向の収縮率は大きく、正常材の２倍から３倍にもなる。さらに、成熟材や未成熟材に限らず樹木の中には生育段階の環境の変化により発生した異常材が存在し、異常材の代表と言われる「あて材」の部分は、繊維方向の収縮率が正常材の５倍から１０倍にもなると言われている。
そのため、高含水率の状態で削成された凹凸単板を乾燥すると、その材が正常材か、「あて材」かによって乾燥収縮率が異なるため、凹凸単板の繊維方向に形成された凹凸部の寸法に差異が生じてしまう。例えば、ベニヤレースでの毛引き寸法を２０００ｍｍとして高含水率の原木から凹凸単板を削成した後乾燥すると、正常材部分のものは乾燥収縮率が０．２％となり１９９６ｍｍの仕上がりとなるが、「あて材」部分のものは乾燥収縮率が１％となり１９８０ｍｍとなってしまい、その寸法差は１６ｍｍにもなる。これらの単板を用いて単板積層材をつくると次のような問題が起こる。
【０００７】
図１は、特許文献１の凹凸単板を凸部と凸部が対向して一致するように３枚重ね合わせた単板積層材２１の斜視図で、矢印Ａ方向から見た正面図の左右端部と中央部を拡大した図を図２に示す。２２は正常材の凹凸単板で、２３は「あて材」の凹凸単板を示す。図２（ａ）は正常材２２を３枚重ねた場合で、図２（ｂ）は２枚の正常材２２の間に「あて材」２３を配置した場合を示す。図２（ａ）の正常材２２の同士の場合は、凸部と凸部が対向している部分が左端から右端にわたって一致している。それに対して、図２（ｂ）の場合は、「あて材」２３の長さが正常材２３より１６ｍｍ（寸法差Ｌ１０）短いため、仮に凸部と凸部の間隔Ｌ９を３２ｍｍとすると、左端の凸部を合わせると右端では凸部と凹部が対向する状態になってしまい、凸部と凸部とを突合せできず、接着することができない。また、間隔Ｌ９を大きくすることによりずれ量の割合を低減することができるが、この場合には板厚方向の強度が弱くなってしまう。
更に、「あて材」の程度の軽い場合や未成熟部などの乾燥収縮率が１％に満たない場合においても、対向する凸部の位置のずれにより凸部同士の接触面積が少ないために、接着不良や弱体接着をまねき、単位面積当たりの荷重が増すことによって接着の加圧の際に単板が板厚方向に潰れてしまうという問題も起きている。
一方、複数枚の凹凸単板を用いた合板の製造に於いては、凹凸単板の繊維方向を互に直交する方向で積層し接着する。よって、向い合った凸部の列の交差する部分でしか接着できないことになり、これ又接着面積が小さく接着の安定性が低いという欠点がある。
更には、通常、合板や単板積層材の表裏面は、その利用の都合上平坦な面が求められており、そのために積層構成においては表裏面には平坦な面の単板が必要になる。ところが特許文献１の発明では、一度凹凸状刃物を鉋台に装着すると凹凸単板しか削成することができないため、表面が平坦な単板を削成するためには、刃物を直線状刃物に取り換えるか、あるいは直線状刃物を装着したベニヤレースを別途設備するか、あるいは表裏面が平坦な単板を別途購入するか等しなければならず無駄が多かった。
【０００８】
本発明は、このような技術背景のもと、軽くて強度のある積層板の製造工程で起きている前記のような問題を解決するために開発されたものであり、その目的は、一方の板面が平坦面、他方の板面は削成方向に複数の凹凸部が延びた凹凸面である平坦・凹凸面ベニヤ単板を削成し、一方の平坦・凹凸面単板の平坦面と他方の平坦・凹凸面単板の凹凸面とを互に向い合わせて積層接着することにより、製造工程も簡易で接着性も安定した、軽量な積層板を得ることにある。
【課題を解決するための手段】
【０００９】
上記目的を達成するために、請求項１に記載の発明は、少なくとも、削成される原木の回転軸方向へ移送機構によって移送される２つの鉋台と、それぞれの鉋台に取付けられた切削用刃物とからなり、前記移送機構を、２つの切削用刃物により各別に削成するベニヤ単板の単板厚の合計の距離移送させることによって、２つの切削用刃物により同一又は異なる単板厚の帯状のベニヤ単板を同時に削成するベニヤレースであって、前記切削用刃物の一つを刃先が長手方向に直線状に形成される直線状切削用刃物に、もう一つを、刃物の厚み方向に凹凸状に形成された凹刃と凸刃とを刃物の長手方向に交互に配置し且つ各凹刃と凸刃の刃先が前記長手方向に凹凸状に形成される凹凸状切削用刃物とし、更に当該凹凸状刃先の起伏幅が凹刃、凸刃とも同一で且つ両起伏幅の合計が前記ベニヤ単板の単板厚よりも小さいことを特徴とする。
請求項２に記載の発明は、平坦・凹凸面帯状ベニヤ単板の製造方法であって、前記請求項１記載のベニヤレースを用いて、削成される原木から、一方の板面が平坦面、他方の板面は削成方向に複数本の凹凸部が延びた凹凸面である帯状のベニヤ単板を製造することを特徴とする。
請求項３に記載の発明は、平坦・凹凸面ベニヤ単板の製造方法であって、前記請求項２記載の帯状ベニヤ単板を所定長さに切断して、一方の板面が平坦面、他方の板面は凹凸面であるベニヤ単板を製造することを特徴とする。
請求項４に記載の発明は、平坦・凹凸面ベニヤ単板であって、前記請求項３記載の平坦・凹凸面ベニヤ単板の製造方法によって製造されたことを特徴とする。
請求項５に記載の発明は、積層板の製造方法であって、前記請求項４記載の平坦・凹凸面ベニヤ単板を複数枚用いて積層板を製造するにあたり、積層板を構成する少なくとも２枚の平坦・凹凸面ベニヤ単板を、一方のベニヤ単板の平坦面と他方のベニヤ単板の凹凸面とを互に向い合わせて接着することを特徴とする。
請求項６に記載の発明は、積層板の製造方法であって、前記請求項５記載の積層板の製造方法において、接着する任意の１枚の平坦・凹凸面ベニヤ単板の凹凸面に、両板面が平坦面である板状体のいずれかの平坦面を接着することによって、積層板の表裏両面に平坦面が表われるよう複数のベニヤ単板を積層接着したことを特徴とする。
請求項７に記載の発明は、積層板の製造方法であって、前記請求項５記載の積層板の製造方法において、接着する任意の２枚の平坦・凹凸面ベニヤ単板を、一方のベニヤ単板の凹凸面と他方のベニヤ単板の凹凸面とを互に向い合わせて接着することによって、積層板の表裏両面に平坦面が表われるよう複数の平坦・凹凸面ベニヤ単板を積層接着したことを特徴とする。
請求項８に記載の発明は、単板積層材の製造方法であって、前記請求項６又は請求項７記載の積層板の製造方法において、少なくとも接着する任意の２枚の平坦・凹凸面ベニヤ単板の繊維方向を互に同一にして接着することを特徴とする。
請求項９に記載の発明は、単板積層材であって、前記請求項８記載の単板積層材の製造方法によって製造されたことを特徴とする。
請求項１０に記載の発明は、単板積層材であって、前記請求項９記載の単板積層材において、単板積層材を構成する両最外層のベニヤ単板が交走木理をほぼ同一部位に揃えた対のベニヤ単板であることを特徴とする。
請求項１１に記載の発明は、合板の製造方法であって、前記請求項６又は請求項７記載の積層板の製造方法において、少なくとも接着する任意の２枚の平坦・凹凸面ベニヤ単板の繊維方向を互に直交させて接着することを特徴とする。
請求項１２に記載の発明は、合板であって、前記請求項１１記載の合板の製造方法によって製造されたことを特徴とする。
請求項１３に記載の発明は、合板であって、前記請求項１２記載の合板において、合板を構成する両最外層のベニヤ単板が交走木理をほぼ同一部位に揃えた対のベニヤ単板であることを特徴とする。
【発明の効果】
【００１０】
請求項１，２に記載の発明によれば、直線状刃物と凹凸状刃物とをそれぞれ装着した２台の鉋台が同時に原木を旋削することにより、一方の面は平坦な面で他方の面は複数本の凹凸部が延びた凹凸面である平坦・凹凸面帯状ベニヤ単板を得ることができた。
請求項３，４に記載の発明によれば、一方の面は平坦な面で他方の面は複数本の凹凸部が延びた凹凸面である平坦・凹凸面ベニヤ単板を得ることができた。
請求項５に記載の発明によれば、凸部の接触面積が安定することにより、板厚方向の強度も安定し、製品の不良率が低減した。この問題の解消により、今まで使用することができなかった未成熟材や曲がり材などに多く含まれる「あて材」などの低質原木も有効に使用できるようになった。
請求項６に記載の発明によれば、請求項５の効果に加えて、両板面が平坦面である板状体を一枚用いることで、積層接着した状態でその表裏両面に平坦面が表われる。
請求項７に記載の発明によれば、請求項５の効果に加えて、積層接着した状態でその表裏両面に平坦面が表われるよう、任意の２枚の平坦・凹凸面ベニヤ単板の接着向きを凹凸面同士とすることによって、従来別途設備で切削するか、購入する必要のあった両板面が平坦面である板状体を用いなくても、１種類の平坦・凹凸面ベニヤ単板のみで表裏両面が平坦な合板や単板積層材を製造することが可能となった。
請求項８，９に記載の発明によれば、請求項６または７の効果に加えて、従来必要であった凸部と凸部を突き合わせる手間のかかる作業が無くなり、単に凹凸面と平坦面を合わせればよいために作業効率が向上した。また、各単板の収縮量の差異による接着不良や弱体接着の問題も解消した。
請求項１１，１２に記載の発明によれば、請求項６または７の効果に加えて、それぞれの接着面積が２倍以上に増加し、接着性能が格段に向上した。
請求項１０，１３に記載の発明によれば、現在使用されることなく原木の伐採地に放置されている低質原木からも十分に、高い歩留まりで、反りやひねりの無い、木材の性質を生かしつつも軽量化された合板や単板積層材の製造を効率的に行うことが可能となった。
【図面の簡単な説明】
【００１１】
【図１】３枚の凹凸単板を凸部と凸部が対向して一致させた単板積層材の斜視図（従来例）
【図２】図１中矢印Ａ方向から見た面の左右端部と中央部の拡大図
【図３】本発明に係るベニヤレースの原木を旋削中の側断面説明図
【図４】直線状切削用刃物５の斜視図
【図５】凹凸状切削用刃物６の斜視図
【図６】凹凸状切削用刃物６の説明図
【図７】旋削中のスピンドルと各切削用刃物５，６の位置関係を示した説明図
【図８】平坦・凹凸帯状ベニヤ単板２ａ，２ｂの各断面図
【図９】２台の鉋台の移送量ｆを示した説明図
【図１０】切削工程の後工程の説明図
【図１１】平坦・凹凸面ベニヤ単板３プライの単板積層材１５の積層状態説明図
【図１２】単板積層材１５の正面図
【図１３】単板積層材１５をホットプレスと熱風発生器で熱圧締する状態を示す説明図
【図１４】平坦・凹凸面ベニヤ単板の正常材２４と「あて材」２５の積層状態説明図
【図１５】平坦・凹凸面ベニヤ単板３プライの合板２６の積層状態説明図
【図１６】合板２６をホットプレスと熱風発生器で熱圧締する状態を示す説明図
【図１７】合板２６の接着面積を示した説明図
【図１８】凹凸単板３プライの合板２８の斜視図（従来例）
【図１９】合板２８の接着面積を示した説明図
【図２０】単板積層材２９の積層状態説明図
【図２１】単板積層材２９の斜視図
【図２２】合板３０の積層状態説明図
【図２３】合板３０の斜視図
【図２４】単板積層材３１の積層状態説明図
【図２５】単板積層材３１の斜視図
【図２６】合板３２の積層状態説明図
【図２７】合板３２の斜視図
【図２８】実施例４のベニヤレースの原木を旋削中の側断面説明図
【図２９】実施例４のベニヤレースと２台の定尺切断装置の構成説明図
【図３０】実施例４のベニヤレースと１台の定尺切断装置の構成説明図
【図３１】実施例１のベニヤレースの変更例の説明図
【図３２】突刺回転駆動ロールを用いた変更例の説明図
【図３３】保持ロールとプレッシャーロールを用いた変更例の説明図
【図３４】単板積層板５４の積層状態説明図
【図３５】合板５５の積層状態説明図
【発明を実施するための形態】
【００１２】
以下に図面を参照しながら、本発明の実施の一形態について説明する。ただし、以下の説明はあくまでも本発明の例示にすぎず、以下の記載によって発明の技術的範囲が限定されるものではない。
【実施例１】
【００１３】
図３は、本発明に係るベニヤレースによって原木を旋削している状態を示した側断面説明図である。原木１は、一対のスピンドル３によって両木口を挟んで支持され、駆動用モータ９によってスピンドル３と共に矢印Ｂ方向に回転駆動されている。
２台の鉋台４ａ，４ｂは、スピンドル３の回転軸を対称軸として一方の鉋台４ａを約１８０°回転移動したときに他方の鉋台４ｂにほぼ重なるような回転対称性の有る位置関係に配置され、また、それぞれがスピンドル３の回転軸（原木の回転軸と同じ）方向に向け進退自在に設置されている。
【００１４】
移送機構１０は、駆動用モータ９と、駆動伝達装置８ａ，８ｂと、送りネジ７ａ，７ｂで構成されている。駆動用モータ９は、スピンドル３の回転駆動と２台の鉋台４ａ，４ｂの移送駆動をする。送りネジ７ａ，７ｂは、ボールネジや台形ネジ等で成り、２台の鉋台４ａ，４ｂをスピンドル３の回転軸方向（鉋台４ａは矢印Ｃ方向、鉋台４ｂは矢印Ｄ方向）へ移送する。駆動伝達装置８ａ，８ｂは、クラッチ等の動力の伝達を断続する装置と、替ギヤ方式等により減速比が変更可能な減速機とで構成される。原木１を旋削するときは、クラッチの動力の伝達を繋ぎ、駆動用モータ９から得た回転駆動力により、クラッチと減速機を介して送りネジ７ａ，７ｂを回転駆動し、各鉋台４ａ，４ｂを移送量ｆで移送する。この移送機構１０の減速比により、後述する旋削される単板の厚みにより予め決められた、スピンドル３の１回転当たりに移送する各鉋台４ａ，４ｂの移送量ｆを設定している。
原木１が回転駆動されると同時に、２台の鉋台４ａ，４ｂがスピンドル３の回転軸方向へ移送され、２台の鉋台４ａ，４ｂにそれぞれ固定された切削用刃物５，６により、単板２ａ，２ｂが旋削される。
【００１５】
切削用刃物５，６は、その刃先５ａ，６ａ（切削用刃物６の刃先６ａについては、後述する仮想刃先）がスピンドル３の回転軸と平行となるように各鉋台４ａ，４ｂに固定されている。図４に切削用刃物５の斜視図を示す。切削用刃物５は従来ベニヤレースで使われている、刃先が直線状の直線状切削用刃物（以下「直線状刃物」という）５である。
一方、図５に切削用刃物６の斜視図を示す。切削用刃物６は、刃物の厚み方向に凹凸状に形成された凹刃と凸刃とを刃物の長手方向に交互に配置した凹凸状切削用刃物６である。図６は、凹凸状切削用刃物（以下「凹凸状刃物」という）６の（ａ）上面図、（ｂ）正面図と側面図、（ｃ）背面図、（ｄ）Ｇ部拡大図を示す。図６（ｄ）の太い実線で描いた線が上面から見た刃先６ａの形状を表している。刃先６ａは、刃幅をＬ１とした凸刃部６ｂと刃幅をＬ３とした凹刃部６ｃとで成り、刃物の長手方向に渡って凸刃部６ｂと凹刃部６ｃとを交互に連続した凹凸状となっている。又凸刃部６ｂと凹刃部６ｃは仮想刃先６ｅ（細い２点鎖線）（切削用刃物６の刃先が直線状であったと仮定した刃先）からの起伏幅が同一になっており、起伏幅の合計が凹凸差Ｌ５である。凸刃６部ｂと凹刃部６ｃの間は、Ｌ２，Ｌ４の幅に対して凹凸差Ｌ５の傾斜刃部６ｄを形成している。本実施例では、Ｌ１を１０ｍｍ、Ｌ２を６ｍｍ、Ｌ３を１０ｍｍ、Ｌ４を６ｍｍ、Ｌ５を５ｍｍとした。従って前記起伏幅は２．５ｍｍとなる。
【００１６】
次に、図７に旋削中のスピンドル３と切削用刃物５，６の位置関係を示す。仮にスピンドル３の回転軸芯の点をＰ０、切削用刃物５の刃先の点をＰ１、切削用刃物６の凸刃部６ｂと凹刃部６ｃの刃先の点をＰ２とＰ３とする。またＰ２とＰ３の中間点（仮想刃先の点）をＰ４、起伏幅をＳ３とする。
スピンドル３に対する切削用刃物５，６の原木１の円周方向の位置は、スピンドル３の回転軸芯Ｐ０から各鉋台４ａ，４ｂの移送方向（矢印Ｃ，Ｄ）に平行に引いた基準線（細い一点鎖線）より、間隔Ｓ０（本実施例では０．５ｍｍ）だけ原木１の回転方向（矢印Ｂ）側にずれた個所に各刃物５，６の刃先の点Ｐ１,Ｐ４が位置するように備えられる。また、旋削中の各鉋台４ａ，４ｂの移送方向の位置は、Ｐ０（スピンドル３の回転軸芯の点）からＰ１（切削用刃物５の刃先の点）までの距離Ｓ１と、Ｐ０（スピンドル３の回転軸芯の点）からＰ４（切削用刃物６の刃先の点Ｐ２とＰ３の中間点）までの距離Ｓ２とが常に等しくなる位置関係を常に保ちながら旋削する。
【００１７】
次に、切削された平坦・凹凸面帯状単板２ａ，２ｂについて説明する。図７の平坦・凹凸面帯状単板２ａ，２ｂの各断面、Ｅ−Ｅ断面とＦ−Ｆ断面を図８に示す。平坦・凹凸面帯状単板（以下「平凸帯状単板」という）２ａ，２ｂは、一方の板面が平坦面、他方の板面は削成方向に複数本の凹凸部が延びた凹凸面となっている。図８（ａ）の平凸帯状単板２ａは、凸部の幅が凹凸状刃物６の凹刃部６ｃのＬ３寸法によって決定され、凹部の幅は凸刃部６ｂのＬ１寸法によって決まる。一方、図８（ｂ）の平凸帯状単板２ｂは、凸部の幅が凹凸状刃物６の凸刃部６ｂのＬ１寸法によって決定され、凹部の幅は凹刃部６ｃのＬ３寸法によって決まる。また、平凸帯状単板２ａ,２ｂの凹凸差は、凹凸状刃物６の凹凸差Ｌ５（本実施例では５ｍｍ）に相当する。
【００１８】
次に、図９にて２台の鉋台４ａ，４ｂの移送量ｆについて説明する。本来、２台の鉋台を有するベニヤレースにおける鉋台の移送量は、各別に削成する単板の単板厚の合計の値となるが、本発明においては削成される単板の一方の面が凹凸面であるため、何をもって単板厚というのか疑義が生じる。後述するように当該単板を積層接着して製品とする場合は平坦な面から凸部の頂点までの距離が実質的な単板厚（以下「実質単板厚」とする）となるが、移送量を定める場合には平坦面から凹凸部の中間点までの距離を単板厚（以下「移送単板厚」とする）とする。即ち仮想刃先によって削成した単板厚に相当する。具体的には図８（ｂ）の平凸帯状単板２ｂを表裏反転させ、図８（ａ）の平凸帯状単板２ａに凹凸面同士を対向させ重ねた状態を図９に示す。この重ね合わせた状態の単板２ｃは、仮想的に凹凸状刃物６を使わずに、直線状刃物５のみで旋削した２枚の単板を重ね合わせたと考えることができる。そのため、この凹凸面同士を重ね合わせた状態の帯状単板２ｃの厚みＬ７が、鉋台４ｂの移送量ｆとなる。つまり、スピンドル３の１回転当りの２台の鉋台４ａ，４ｂの移送量ｆは、切削したい平凸帯状単板２ａ,２ｂの凹凸部の凹凸差に関係なく、平凸帯状単板２ａと２ｂの凹凸面同士を重ね合わせた状態の単板２ｃの厚みＬ７の値を設定する。ただし、図９より明らかなように移送量ｆは、凹凸状刃物６の凹凸差Ｌ５よりも大きくなくてはならない。
よって本実施例では移送量ｆを１０ｍｍとしたため、平凸帯状単板２ａ,２ｂの凹凸面同士を重ね合わせた状態の厚みＬ７は１０ｍｍとなり、（Ｌ５＋Ｌ６＋Ｌ６）＝Ｌ７より、Ｌ６は２．５ｍｍとなり、実質単板厚（Ｌ５＋Ｌ６）は７．５ｍｍ、移送単板厚（Ｌ５／２＋Ｌ６）は５ｍｍの平凸帯状単板２ａ，２ｂとなる。
【００１９】
次に、この切削工程の後工程について図１０にて説明する。ロータリーレースで旋削された平凸帯状単板２ａ，２ｂは、通常の合板を製造するのと同様に、回転刃１１とアンビルロール１２から成る定尺切断装置１３によって、単板の繊維と直交する方向の長さが所望の長さＬ８となるように定尺切断され、複数枚の平坦・凹凸面ベニヤ単板（以下「平凸単板」という）１４となる。その後、接着工程で接着剤の要求する含水率にするため乾燥装置（図示せず）で乾燥をする。
【００２０】
次に、これらの工程を経て得られた平凸単板を複数枚積層接着して積層板を製造する工程を説明する。
本発明は、基本的に前記工程を経て得られた平凸単板を任意の複数枚積層接着して、各積層単板の繊維方向を互に同一にした単板積層材又は各積層単板の繊維方向を互に直交させた合板を製造するものであり、その際、一方の単板の平坦面と他方の単板の凹凸面とを互に向い合わせて接着することを特徴とする。この接着方法を以下「平凸接着」という。
図１１は、３枚の平凸単板１４を互いの繊維方向を同一にして、「平凸接着」をすべく配置した３プライの単板積層材１５の積層状態を示す。図１１の矢印Ｇ方向から見た圧締状態の単板積層材１５の正面図を図１２に示す。最上層の平凸単板１５ａと２層目の平凸単板１５ｂのそれぞれの凹凸面側の凸部に、塗布装置（図示せず）にて熱硬化性接着剤１６を塗布し重ね合わせて、ホットプレス１８で接着剤１６の硬化に要する所定時間熱圧締する。接着剤１６は２層目に位置する平凸単板１５ｂの表裏両面に塗布すると、塗布回数が少なく効率が良いが、接着に必要のない凹部にまで塗布してしまうため、接着剤のコスト削減のためには凹凸面側の凸部にのみ接着剤１６を塗布するほうが望ましい。
【００２１】
ホットプレス１８は、蒸気や電気ヒーターなどを熱源として上熱盤１８ａと下熱盤１８ｂを熱硬化性接着剤１６が硬化するために必要な所望の温度（本実施例では１３５℃、熱硬化性接着では通常１１０℃〜１４０℃）に保ちつつ、所定の圧力（本実施例では０．８ＭＰａ、熱硬化性接着では通常０．８〜１．２ＭＰａ）で単板積層材１５を熱圧締し、接着剤を硬化させる。熱圧締は、ホットプレスのみで行ってもよいが、図１３に示すように、ホットプレスの熱圧締と同時に平凸単板１５ａと平凸単板１５ｂ又は平凸単板１５ｂと平凸単板１５ｃの凹凸部によってできた空隙１７に熱風発生器１９の熱風２０を吹き込むことにより、より短い時間に均一で安定した接着剤の硬化を達成でき、単板積層材１５の安定した接着を得ることができる。
【００２２】
従来の凹凸単板の凸部と凸部が対向して一致するように重ね合わせて単板積層材２１を製造する方法においては、図２（ｂ）に示すように、正常材の凹凸単板２２と正常材の５倍から１０倍も繊維方向の乾燥収縮率が大きい「あて材」の凹凸単板２３とで積層した場合、乾燥による収縮量が異なるために、対向する凸部と凸部を突き合わせる作業が困難である問題や、対向する凸部と凸部のずれにより接着面積が減少し、積層接着された単板積層材２１の接着不良や弱体接着を招くなどの問題が挙げられていた。
それに対して本発明では図１４に示すように、平凸単板の正常材２４と平凸単板の「あて材」２５を積層接着する場合は、乾燥収縮量の差があったとしても接着面積は変わることなく一定で、安定した接着性を得ることができる。また、従来必要であった凸部と凸部を対向させる手間のかかる工程を省くことができ、効率的に単板積層材を製造することが可能となった。このような効果は、「あて材」に限らず樹木の中心部分には必ず存在する未成熟材においても同様の効果を発揮する。
【実施例２】
【００２３】
図１６は、３枚の平凸単板１４を互いの繊維方向を直交させて「平凸接着」すべく配置した３プライの合板２６の積層状態を示す。合板の場合は積層する単板の繊維方向を互に直交させるから、縦横のサイズが異なる２種類の平凸単板を重ね合わせることになる。図１５の実施例においては、最上層の平凸単板２６ａと最下層の平凸単板２６ｃは繊維方向に長く、２層目の平凸単板２６ｂは繊維方向と直交する方向に長い単板となる。本発明にかかるベニヤレースによって製造される平凸単板は単板の繊維方向と直交する方向に凹凸部が形成される。故に本実施例における２層目の平凸単板２６ｂのように単板の繊維方向に短く、繊維方向と直交する方向に長いサイズの平凸単板を製造するには、長さの短い（繊維方向のサイズに見合う長さの）原木を削成するか、逆に長さの長い（繊維方向のサイズの２倍の長さに見合う長さの）原木を削成して半分の長さに切断する等、いずれにしても別工程によって製造された２種類の平凸単板を用意することになる。３枚の平凸単板２６ａ〜２６ｃを接着、加圧する工程は、前記単板積層材１５の製造工程と同様であるので省略する。
【００２４】
次に合板２６の接着の安定性について説明する。図１７は合板２６の上面図で、最上層の平凸単板２６ａと２層目の平凸単板２６ｂの接着している面の部分に斜線ハッチングを記した図である。一方、従来技術において示した３枚の凹凸単板２８ａ，２８ｂ，２８ｃを繊維方向が互いに直交する方向で積層接着した合板２８の斜視図を図１８に示す。そして合板２６と同様に、上面図に最上層の単板２８ａと２層目の単板２８ｂの接着している面の部分に斜線ハッチングを記したものを図１９に示す。従来合板２８では、図１９に示すように凹凸単板２８ａの凸部列と２８ｂの凸部列の交差している正方形の部分しか接着していなのに対して、本発明の合板２６では図１７に示すように、平凸単板２６ａの凸部列全面が接着するため、接着面積が２倍以上となり、安定した強固な接着が可能となる。また、本発明の合板２６では凸部分に塗布した接着剤全てが有効に接着するのに対して、従来合板２８では塗布した接着剤の４割程度しか有効に接着に寄与していないため非効率的である。
【実施例３】
【００２５】
図２０は、前記図１１に示した単板積層材の最下層の平凸単板２９ｃの凹凸面に、両板面が平坦面である板状体を「平凸接着」して４プライの単板積層材２９を製造する積層状態を示す。ここに両板面が平坦面である板状体とは、単板はもとより、合板、ＭＤＦ、パーティクルボードなどの木質系板状体を総称し、本実施例では単板を用いた例を示す。平凸単板２９ａ，２９ｂ，２９ｃの凸部分に塗布装置（図示せず）にて接着剤１６を塗布し、平凸単板２９ａ，２９ｂ，２９ｃと両板面が平坦面の単板２９ｄの繊維方向が互に一致する向きで、３枚の平凸単板２９ａ，２９ｂ，２９ｃをそれぞれ「平凸接着」し、さらに平凸単板２９ｃと単板２９ｄとを「平凸接着」した後、ホットプレスで接着剤１６の硬化に要する所定時間熱圧締して、単板積層材２９を製造する。かかる製造方法によって単板積層材２９の両最外層の単板２９ａ，２９ｄの外側に平坦面が表われることになる。図２１に単板積層材２９の斜視図を示す。
【実施例４】
【００２６】
図２２は前記図１５に示した合板の最下層の平凸単板３０ｃに、平凸単板３０ｃとは繊維方向が異なる平凸単板３０ｄ及び両板面が平坦面である板状体としての単板３０ｅをそれぞれ「平凸接着」して５プライの合板３０を製造する積層状態を示す。板状体については、本実施例においても前記と同様に単板を用いた例とする。又２層目、４層目の平凸単板３０ｂ、３０ｄは前記同様別途製造用意する。平凸単板３０ａ，３０ｂ，３０ｃ，３０ｄの凸部分に塗布装置（図示せず）にて接着剤１６を塗布し、４枚の凹凸平坦単板３０ａ，３０ｂ，３０ｃ，３０ｄ及び両板面が平坦面である単板３０ｅの繊維方向が交互に直交する向きで、且つそれぞれの平凸単板３０ａ，３０ｂ，３０ｃ，３０ｄ及び単板３０ｅを「平凸接着」した後、ホットプレスで接着剤１６の硬化に要する所定時間熱圧締して、合板３０を製造する。かかる製造方法によって合板３０の両最外層の単板３０ａ，３０ｅの外側に平坦面が表われることになる。図２３に合板３０の斜視図を示す。
【００２７】
前記２つの実施例図２０及び図２２においては、積層板の表裏両面に平坦面が表われるよう、両板面が平坦面である単板を最外層の単板の一つに用いる例を示したが、図３４及び図３５に示す単板積層板５４又は合板５５のように、両板面が平坦面である単板５４ｃ，５５ｃを両最外層の単板５４ａ，５４ｅ又は５５ａ，５５ｅの内側に位置する単板（３プライ、５プライの積層板の場合は中心に位置する単板が望ましい）に用いて、その両平坦面の両側に平凸単板５４ｂ，５４ｄ又は５５ｂ，５５ｄを「平凸接着」し、積層板５４，５５の両最外層の単板の外側に平坦面が表われるようにしてもよい。
【実施例５】
【００２８】
前記４つの実施例においては、積層板の表裏両面に平坦面が表われるよう、両板面が平坦面である単板を用いて積層接着したが、同様の目的のために、任意の２枚の平凸単板の凹凸面同士を互に向い合わせて接着し、少なくともいずれか一方の平凸単板の平坦面に別の平凸単板を「平凸接着」して、両最外層の単板の外側に平坦面が表われる積層板を製造することができる。図２４は６プライの単板積層材、図２６は５プライの合板を示す。図２４において、平凸単板３１ａ，３１ｂ，３１ｃ，３１ｅ，３１ｆの凸部分に塗布装置（図示せず）にて接着剤１６を塗布し、各平凸単板の繊維方向が互いに一致する向きで、且つ中央２枚の平凸単板３１ｃ，３１ｄのみ凹凸面を向い合わせ、それらの外側の平凸単板３１ａ，３１ｂ，３１ｅ，３１ｆをそれぞれ「平凸接着」した後、ホットプレスで接着剤１６の硬化に要する所定時間熱圧締し、単板積層材３１を製造する。図２５に単板積層材３１の斜視図を示す。
さらには、少なくとも単板積層材３１の反りやひねりに大きな影響を与える最外層に配置された平凸単板３１ａと３１ｆを、単板繊維の交走木理（繊維の配向性）をほぼ同一部位に揃えた対のベニヤ単板とすることにより、積層された積層板は乾燥あるいは接着時の熱による伸縮により発生した内部応力が中立軸を中心にほぼ対称に保たれ、繊維の配向性が通直でない曲がり材などの通常使用できない材料からも、反りやひねりのない平坦な単板積層材を作ることができる。
【００２９】
次に、図２６は、縦横の長さの違う２種類の平凸単板を用いた５プライの合板の積層状態を示す。平凸単板３２ａ，３２ｂ，３２ｃ，３２ｅの凸部分に塗布装置（図示せず）にて接着剤１６を塗布し、各平凸単板３２ａ，３２ｂ，３２ｃ，３２ｄ，３２ｅの繊維方向が互に直交する向きで、且つ中央２枚の平凸単板３２ｃ，３２ｄのみ凹凸面を向い合わせ、それらの外側の平凸単板３２ａ，３２ｂ，３２ｅをそれぞれ「平凸接着」した後、ホットプレスで接着剤１６の硬化に要する所定時間熱圧締し、合板３２を製造する。図２７に合板３２の斜視図を示す。
また単板積層材３１と同様に、少なくとも合板３２の最外層に配置された平凸単板３２ａと３２ｅが、単板繊維の交走木理（繊維の配向性）をほぼ同一部位に揃えた対のベニヤ単板を用いることにより、積層された積層板は乾燥あるいは接着時の熱による伸縮により発生した内部応力が中立軸を中心にほぼ対称に保たれることにより、繊維の配向性が通直でない曲がり材などの通常使用できない材料からも、反りやひねりのない平坦な合板を作ることができる。
また、単板積層材２９，３１と合板３０，３２の熱圧締においては、ホットプレスのみで行ってもよいが、凹凸面によってできた空隙に熱風発生器の熱風を吹き込むことにより、より短い時間に均一で安定した接着剤の硬化を達成できる。
単板積層材２９，３１と合板３０，３２は、木材の大きな特徴である軽くて強い特性や防音、断熱性などの性能を持ちつつ、凹凸面によって内部に空隙が形成され密度の低い性能を有する。更に表裏両面が平坦な面で構成されているため、壁や床下などの面材としても有効に使うことができる。
【実施例６】
【００３０】
実施例１においては、２台の鉋台４ａ，４ｂの位置関係をスピンドル３の回転軸を対称軸として一方の鉋台４ａを約１８０°回転移動したときに他方の鉋台４ｂにほぼ重なるような回転対称性の有る位置関係とすることにより、切削抵抗のうち原木を撓ませる方向の成分が互いに打ち消しあうため、原木を撓ませることもなく、安定した状態で切削することができ、良質な単板を得ることができる。しかし乍ら、２台の鉋台４ａ，４ｂは、設計上接触することなく配置可能であれば図２８に示すような構成にしてもかまわない。つまり、２台の鉋台４ａ，４ｃの位置関係をスピンドル３の回転軸を対称軸として一方の鉋台４ａを任意の角度θ（°）回転移動したときに他方の鉋台４ｃにほぼ重なるような回転対称性の有る位置関係としてもよい。ただし、その場合は原木を旋削するときの切削用刃物の刃先の軌道である渦巻き曲線の関係上、スピンドル３の回転軸芯の点Ｐ０から各切削用刃物５，６の刃先の点Ｐ１，Ｐ４までの距離Ｓ４，Ｓ２は、下記の式の関係を保ちながら鉋台を移送しなければならない。
Ｓ２−Ｓ４＝（１／２−θ／３６０）×ｆ
（ｆ：原木1回転当たりの各鉋台の移送量）
【００３１】
実施例１に記述した約１８０°の回転対称性の有る位置関係の場合は、スピンドル３の回転軸芯の点Ｐ０から各切削用刃物５，６の刃先の点Ｐ１，Ｐ４までの距離Ｓ１とＳ２が等しく、位置関係が単純なため初期センティングが簡易で、機械の保守において優位であるという利点があるが、図１０に示すように旋削した単板の搬送方向が反対向きのため、定尺切断装置１３などの後処理を行う機械の設置面積が大きくなってしまう難点がある。それに対して図２８に示すように回転角度θ（°）の範囲を０＜θ＜１１０とした回転対称性の有る位置関係としたときは、単板の搬送方向が同方向に設置することができるため、図２９，図３０に示すような構成も可能となる。
図２９について詳述すると、スピンドル３の回転軸を対称軸として一方の鉋台４ａを９０°回転移動したときに他方の鉋台４ｃにほぼ重なるような回転対称性の有る位置関係に配置した２台の鉋台４ａと４ｃに、凹凸状刃物６と直線状刃物５を固定して原木１を旋削し、平凸帯状単板２ａ,２ｃを同方向に向けて搬送し、回転刃１１とアンビルロール１２から成る定尺切断装置３２ａ，３２ｂによって単板の繊維と直交する方向の長さが所望の長さＬ８となるよう定尺切断し、複数枚の平凸単板３３ａ，３３ｂを製造する。
【００３２】
上記構成において、定尺切断装置３２ｂの切断開始のタイミングを定尺切断装置３２ａより凹凸状刃物６の刃先から各定尺切断装置の切断位置までの距離の差Ｌ１１だけ遅らすことにより、切断された平凸単板３３ａ，３３ｂは、実施例３に記述した単板繊維の交走木理（繊維の配向性）をほぼ同一部位に揃えた対の単板とすることができる。距離の差Ｌ１１は、定尺切断装置３２ａ切断開始時の凹凸状刃物６の刃先から定尺切断装置３２ｂの切断位置までの距離（２π×Ｓ２×θ／３６０）＋Ｌ１０と、凹凸状切削用刃物６の刃先から定尺切断装置３２ａの切断位置までの距離Ｌ９の差分であるので、距離の差Ｌ１１＝（２π×Ｓ２×θ／３６０）＋Ｌ１０−Ｌ９となる。
【００３３】
また、図３０のように旋削し、原木１から旋削された平凸帯状単板２ａ,２ｃを同方向に向けて搬送し、重ね合わせた後に、定尺切断装置３４によって所望の長さＬ８となるよう定尺切断し、複数枚の平凸単板３５ａ，３５ｂを製造するという構成でもよい。この場合でも、凹凸状刃物６の刃先から定尺切断装置３４の切断位置までの距離Ｌ１２（単板２ａの搬送経路）と、凹凸状刃物６の刃先から定尺切断装置３４の切断位置までの距離（２π×Ｓ２×θ／３６０）＋Ｌ１３（単板２ｃの搬送経路）とが、ほぼ等しくなるように重ね合わせた後、定尺切断することにより、平凸単板３５ａ，３５ｂは実施例３に記述した単板繊維の交走木理（繊維の配向性）をほぼ同一部位に揃えた対のベニヤ単板とすることができる。
以上のような構成をとることにより、単板繊維の交走木理（繊維の配向性）をほぼ同一部位に揃えた対の平凸単板を容易に取得することができ、現在使用されることなく原木の伐採地に放置されている低質原木からも十分に、高い歩留まりで、反りやひねりの無い、木材の性質を生かしつつも軽量化された合板や単板積層材の製造が効率的に行うことが可能となった。
【００３４】
次に実施例の変更例を説明する。
１．実施例１のベニヤレースでは駆動用モータ９の駆動力で、原木１の回転駆動と駆動伝達装置８ａ，８ｂを介して２台の鉋台４ａ，４ｂの移送駆動を行う構成をとったが、駆動伝達装置８ａ，８ｂの代わりにそれぞれに駆動用モータを取り付ける構成であっても良い。
詳述すると、図３１に概略説明図を示すように、インバータ制御されたインダクションモータ等のスピンドル駆動用モータ３６によって、原木１はスピンドル３と共に回転駆動され、エンコーダ等の回転位置検出器３７によってスピンドル３の回転が検出される。２台の鉋台４ａ，４ｂは、それぞれサーボモータ等の鉋台移送モータ３８ａ，３８ｂによって移送駆動され、エンコーダ等の位置検出器３９ａ，３９ｂによって位置検出される。制御器４０は、回転位置検出器３７によって検出されたスピンドル３の回転信号と位置検出器３９ａ，３９ｂによって検出された２台の鉋台４ａ，４ｂの位置信号を入力し、２台の鉋台４ａ，４ｂが予め設定された移送量ｆでスピンドル３へ向け移送する位置を演算し、鉋台移送モータ３８ａ，３８ｂを制御する。
【００３５】
２．実施例１のベニヤレースではスピンドル３により原木１の回転駆動をしているが、原木の中心部分の強度が低い（腐って穴があいている原木など）材種では、図３２に示すように、インダクションモータなどの突刺ロール駆動モータ４２ａ，４２ｂで回転駆動される突刺回転駆動ロール４１ａ，４１ｂで、各切削用刃物５，６の刃先直前の原木１の外周部を回転駆動する構成をとってもよい。突刺回転駆動ロール４１ａ，４１ｂは、各切削用刃物５，６の刃先線とほぼ平行に備えられ、周囲に多数の突刺体を有する突刺駆動部材を軸中心線方向に間隔を於いて多数配置して構成されている。また、切削時に問題となる裏割れの軽減を目的として、多数の突刺駆動部材の間隔に、原木１の外周部を加圧する分割状のプレッシャー部材４３ａ，４３ｂを配置してもよい。
また、突刺回転駆動ロール４１ａ，４１ｂからのトルクで十分である原木（切削抵抗が小さいか或いは、直径が小さい場合など）のときは、スピンドル３からの回転駆動力は必要なく、回転自在で原木の重量分のみを支える構成であってもよい。その場合、スピンドル３の代わりに、原木１の下面に沿いながら原木１の重量分を下側から保持する回転自在の保持ロール５３を使った構成でもよい。
【００３６】
３．図３３に示すように、スピンドル３に代わって原木１の下面に沿いながら原木１の重量分を下側から保持する回転自在の保持ロール５３と、インダクションモータなどのプレッシャーロール駆動モータ４５ａ，４５ｂで回転駆動され、各切削用刃物５，６の刃先直前の原木１と単板との境界付近の原木１の表面を加圧しながら回転駆動力を与えるプレッシャーロール４４ａ，４４ｂを具備する構成であってもよい。
【００３７】
４．２台の鉋台４ａ，４ｂ又は４ａ，４ｃの移送機構はモータ駆動によるネジの位置制御としたが、油圧シリンダをサーボ弁などで制御する方式でもよい。要は、必要な駆動力で鉋台を位置制御できる機構であれば良い。
【００３８】
５．実施例１のベニヤレースでは、削成される平凸帯状単板２ａ、２ｂの単板厚は同じ場合を説明したが、異なる単板厚の平凸帯状単板も切削することができる。図７を用いて詳述すると、移送単板厚Ｔ１の平凸帯状単板２ａ、移送単板厚Ｔ２の平凸帯状単板２ｂを削成するためには下記の式の関係を保ちながら各鉋台を移送量ｆ（ｆ＝Ｔ１＋Ｔ２であることは前記実施例と同様）で移送すればよい。
Ｓ２−Ｓ１＝（Ｔ２−Ｔ１）／２
また図２８のように、２台の鉋台４ａ、４ｃの位置関係をスピンドル３の回転軸を対称軸として一方の鉋台４ａを任意の角度θ（°）回転移動したときに他方の鉋台４ｃにほぼ重なるような回転対称性の有る位置関係とした場合は、下記の式の関係を保ちながら各鉋台を移送量ｆで移送すればよい。
Ｓ２−Ｓ４＝Ｔ２−（Ｔ１＋Ｔ２）×θ／３６０
更に、複数枚の平凸単板を積層接着して積層板を製造するにあたり、単板厚の異なる平凸単板を選択して使用することができる。むしろ中心部を構成する平凸単板は比較的脆弱な単板を使用することが多く、この場合単板厚は大となり、一方、最外層の平凸単板は木目の美しい良質な単板を使用することが多く、この場合単板厚は小となることが一般的である。故に前記各積層板の実施例において構成する各平凸単板及び板状体の厚みは適宜自由に選択することができる。
【００３９】
６．凹凸状刃物６は、図６により凸刃部６ｂと凹刃部６ｃと傾斜刃部６ｄによって構成されているとしたが、凸刃部６ｂと凹刃部６ｃのみの構成であってもよい。また、刃物基材から加工して形成された刃物としているが、替刃式の刃物であってもよく、要は刃物の厚み方向に凹凸状に形成された凹刃と凸刃とを刃物の長手方向に交互に配置し且つ各凹刃と凸刃の刃先が前記長手方向に凹凸状に形成される刃物であればよい。
【００４０】
７．単板積層材または合板の接着において接着剤１６は、耐水性、耐候性の面からみて尿素樹脂、メラミン樹脂、フェノール樹脂等の熱硬化性接着剤が好ましいが、使用用途に応じて適切なもの（水性高分子−イソシアネート系、レゾシノール系、酢酸ビニル樹脂系など）を選択しても構わない。
【符号の説明】
【００４１】
１：原木
２ａ,２ｂ：平坦・凹凸面帯状ベニヤ単板
３：スピンドル
４ａ，４ｂ：２台の鉋台
５：直線状切削用刃物
６：凹凸状切削用刃物
７ａ，７ｂ：送りネジ
８ａ，８ｂ：駆動伝達装置
９：駆動用モータ
１０：移送機構
１１：定尺切断装置
１２：アンビルロール
１３：定尺切断装置
１４：平坦・凹凸面ベニヤ単板
１５：３プライの単板積層材
１６：接着剤
１７：空隙
１８：ホットプレス
１９：熱風発生器
２０：熱風
２５：平坦・凹凸面ベニヤ単板の「あて材」
２６：平坦・凹凸面ベニヤ単板１４からなる３プライの合板
２７：空隙
２８：３プライの平坦・凹凸面ベニヤ単板の繊維方向を互いに直交する方向で積層接着した合板
２９：３枚の平坦・凹凸面ベニヤ単板１４と1枚の両板面が平坦面であるベニヤ単板を積層した単板積層材
【図１】
2011037080.tif 000003
【図２】
2011037080.tif 000004
【図３】
2011037080.tif 000005
【図４】
2011037080.tif 000006
【図５】
2011037080.tif 000007
【図６】
2011037080.tif 000008
【図７】
2011037080.tif 000009
【図８】
2011037080.tif 000010
【図９】
2011037080.tif 000011
【図１０】
2011037080.tif 000012
【図１１】
2011037080.tif 000013
【図１２】
2011037080.tif 000014
【図１３】
2011037080.tif 000015
【図１４】
2011037080.tif 000016
【図１５】
2011037080.tif 000017
【図１６】
2011037080.tif 000018
【図１７】
2011037080.tif 000019
【図１８】
2011037080.tif 000020
【図１９】
2011037080.tif 000021
【図２０】
2011037080.tif 000022
【図２１】
2011037080.tif 000023
【図２２】
2011037080.tif 000024
【図２３】
2011037080.tif 000025
【図２４】
2011037080.tif 000026
【図２５】
2011037080.tif 000027
【図２６】
2011037080.tif 000028
【図２７】
2011037080.tif 000029
【図２８】
2011037080.tif 000030
【図２９】
2011037080.tif 000031
【図３０】
2011037080.tif 000032
【図３１】
2011037080.tif 000033
【図３２】
2011037080.tif 000034
【図３３】
2011037080.tif 000035
【図３４】
2011037080.tif 000036
【図３５】
2011037080.tif 000037